(57)【特許請求の範囲】
【請求項１】
以下を含む１２００℃以上の最大使用温度を有する繊維：
ＳｉＯ２＞６４．２５重量％
ＣａＯ＞１８重量％
ＭｇＯ＜１７重量％
であって、モル％でのＭｇＯの量は、モル％でのＣａＯの量よりも多く、またＳｉＯ２過剰は２１．８モル％以下である当該繊維、
ここにＳｉＯ２過剰とは、すべてのＣａＯがＣａＯ・ＭｇＯ・２ＳｉＯ２として結合し、すべてのＺｒＯ２がＺｒＯ２・ＳｉＯ２として結合し、残りのＭｇＯがＭｇＯ・ＳｉＯ２として結合し、そして如何なるＡｌ２Ｏ３もＡｌ２Ｏ３・ＳｉＯ２として結晶化するものとして計算された残りのＳｉＯ２の量である。
【請求項２】
以下を含む請求項１記載の繊維：
ＣａＯ＜２１重量％。
【請求項３】
以下を含む請求項２記載の繊維：
ＣａＯ＜２０．５重量％。
【請求項４】
以下を含む請求項１乃至３のいずれか１項記載の繊維：
ＣａＯ＞１９重量％。
【請求項５】
以下を含む請求項４記載の繊維：
ＣａＯ＞１９．５重量％。
【請求項６】
以下を含む請求項１乃至４のいずれか１項記載の繊維：
ＭｇＯ＞１４．２５重量％。
【請求項７】
以下を含む請求項６記載の繊維：
ＭｇＯ＞１４．７５重量％。
【請求項８】
以下を含む請求項７記載の繊維：
ＭｇＯ＞１５．２５重量％。
【請求項９】
以下を含む請求項１乃至８のいずれか１項記載の繊維：
ＭｇＯ＜１６重量％。
【請求項１０】
以下を含む請求項１記載の繊維：
ＳｉＯ２  ６５±０．５重量％
ＣａＯ    ２０±０．５重量％
ＭｇＯ    １５±０．５重量％。
【請求項１１】
以下を含む請求項１記載の繊維：
ＳｉＯ２  ６４．５−６４．７重量％
ＣａＯ  １９．５−２０．２重量％
ＭｇＯ  １５．５−１５．６重量％。
【請求項１２】
以下から成る請求項１記載の繊維：
ＣａＯ    １８．７から２０．２重量％
ＭｇＯ    １４．４７から１５．９重量％
ＳｉＯ２    ６４．５から６５．１重量％
Ａｌ２Ｏ３  ０から０．５６重量％
及び不可避的な混入不純物。
【発明の詳細な説明】
【０００１】
本発明は、高温耐性塩類液可溶性繊維に関し、特にカルシウム−マグネシウム−シリケート繊維に関する。
【０００２】
カルシウム−マグネシウム−シリケート繊維は、例えばＷＯ８９／１２０３２、ＷＯ９３／１５０２８及びＷＯ９４／１５８８３によって知られている。
ＷＯ８９／１２０３２は、広範なクラスの耐火塩類液可溶性繊維を最初に開示した。
ＷＯ９３／１５０２８は、ＷＯ８９／１２０３２のクラスの繊維が１０００℃まで又はそれを超える温度で使用可能であると示した。
ＷＯ９４／１５８８３は、ＷＯ９３／１５０２８のいくつかの繊維が更に高い使用温度、１２６０℃まで又はそれを超える使用温度を有していることを示し、またこのような繊維は、２１．８モル％を超えるＳｉＯ2過剰（ＣａＯ、ＭｇＯ及びいずれものＺｒＯ2の結晶化後にシリケートとして残るＳｉＯ2の量として定義されている）を必要としていることを提示した。
ＷＯ９７／１６３８６は、カルシウム−マグネシウム−シリケート繊維の一般的なクラスに属すが、低カルシウム繊維が１２６０℃以上の使用温度を示すことを期待した。
【０００３】
ＣａＯ−ＭｇＯ−ＳｉＯ2及びＣａＯ−ＭｇＯ−ＳｉＯ2−ＺｒＯ2組成分野の領域は、高温性能繊維を構築できるものに入るが、他の領域のものではできないことは明らかである。
本発明者らは、１２００℃以上、更には１２５０℃又は１２６０℃以上の温度で使用可能であり、しかもＷＯ９４／１５８８３及びＷＯ９７／１６３８６の範囲外となる新規で狭い範囲の組成物をここに見出した。これらの組成物は、好ましくはジルコニアを殆ど又は全く有しない。
【０００４】
従って、本発明は、１２００℃以上の最大使用温度を有する繊維であって、ここでモル％でのＭｇＯの量がモル％でのＣａＯの量よりも多く、以下：
ＳｉＯ2＞６４．２５重量％
ＣａＯ＞１８重量％
ＭｇＯ＜１７重量％
を含む繊維を提供する。
しかしながら、２１．８モル％よりも多い規定のＳｉＯ2過剰を有する繊維については請求しない。
本発明の更なる特徴は、添付の請求の範囲によって明らかとなる。
【０００５】
過剰ＳｉＯ２数値は、すべてのＣａＯがＣａＯ・ＭｇＯ・２ＳｉＯ２として結合し、すべてのＺｒＯ２がＺｒＯ２・ＳｉＯ２として結合し、残りのＭｇＯがＭｇＯ・ＳｉＯ２として結合しているものとして計算される。出願人はまた、如何なるＡｌ２Ｏ３もＡｌ２Ｏ３・ＳｉＯ２として結晶化すると仮定している。残りのＳｉＯ２を過剰ＳｉＯ２と称する。
本発明は、図面を参照しつつ以下の記述中の例示によって説明される。
【０００６】
表１は、ＷＯ８９／１２０３２、ＷＯ９３／１５０２８、ＷＯ９４／１５８８３及びＷＯ９７／１６３８６から抜粋された組成物を、Ａ４、即ち以下の組成：
ＳｉＯ2  ６５重量％
ＣａＯ  １９．５重量％
ＭｇＯ  １５．５重量％
を有する標的組成繊維と、Ａ４−１、Ａ４−２及びＡ４−３、即ち被解析繊維試料と共に示している。
【０００７】
ＷＯ８９／１２０３２（マンヴィール(Manville)繊維とする）、ＷＯ９３／１５０２８、ＷＯ９４／１５８８３及びＷＯ９７／１６３８６（ユニフラックス(Unifrax)繊維とする）のデータから抜粋された繊維は、規定のＳｉＯ2過剰が、２１．８モル％未満のものであり、またモル％でのＭｇＯの量は、モル％でのＣａＯの量よりも多いものである。
【０００８】
Ａ４−１は、バルク繊維として作製された。Ａ４−２は、約９６ｋｇ．ｍ-3の密度を有するニードルドブランケットとして作製された。Ａ４−３は、約１２８ｋｇ．ｍ-3の密度を有するニードルドブランケットとして作製された。
表１には、Ａ４−１、Ａ４−２及びＡ４−３について関係文献から、関係繊維の真空形成プレフォームの収縮を測定することによって、収縮が示されている。
【０００９】
【表１】
0004066138.tif 000002
【００１０】
【表２】
0004066138.tif 000003
【００１１】
【表３】
0004066138.tif 000004
【００１２】
本発明による繊維は、基本的に異なる組成を有するユニフラックス４２繊維以外の抜粋繊維の場合よりも、１２６０℃で低い収縮を示す。
図１−３では、グラフは、指示温度に２４時間曝した後の繊維Ａ４−１、Ａ４−２及びＡ４−３の収縮特性を示しており、これらの繊維が１２００℃以上の温度で容易に使用可能であることを確認することができる。
【００１３】
以下の表２は、生理食塩水において繊維の溶解度試験の結果を示しており、これは、これらの繊維が体液に可溶性であることを示している（ＷＯ９４／１５８８３の溶解度測定方法の議論を参照のこと）。この一対の結果は、各試料に対する独立した試験について平均合計溶解度と共に示されている。
【００１４】
【表４】
0004066138.tif 000005
【００１５】
本発明の繊維についての典型的な範囲の組成は、以下の通りとなろう：
ＳｉＯ2  ６５±０．５重量％
ＣａＯ  ２０±０．５重量％
ＭｇＯ  １５±０．５重量％。
【００１６】
ＳｉＯ2 ６５％、ＣａＯ １９．５％、ＭｇＯ １５．５％の本発明の組成を有する繊維について、ＳｉＯ2 ６５％、ＣａＯ ２９．５％、ＭｇＯ ５．５％及びＡｌ2Ｏ3 ＜１％の名目組成（重量基準）を有する繊維であるスーパーウール(Superwool）６０７（商品名）；ＳｉＯ2 ６４．５％、ＣａＯ １７％、ＭｇＯ １３．５％及びＺｒＯ2 ５％の名目組成を有する繊維であるスーパーウール６１２（商品名）；並びに、ＳｉＯ2 ５６％、Ａｌ2Ｏ3 ４４％の名目組成を有する耐火セラミック繊維と比較して、さらに試験を行なった。
【００１７】
最初の試験は、取り扱いの際に放出されうるダストの量を示すことを目的としていた。試験は、それぞれの繊維から製造された試料ブランケット中に存在するダストの量の測定を含んでいた。試料ブランケットは、３０００Ｈｚの周波数及び０．５ｍｍの垂直振幅にセットされたFritsch Analysetteタイプ３０１０振動ふるい振蕩器上で振動させた。装置は、１．６ｍｍのふるいと皿を備えていた。この試験方法では、試料ブランケット１３５ｍｍ×１３５ｍｍを、ふるいの上に載置し、１０分間振動させた。皿に集められた物質を計量し、試料の初期重量のパーセンテージとして表示した。結果を以下に示す。
【００１８】
繊維物質                          放出ダストパーセント
スーパーウール６０７（商品名）      ０．１６％
本発明の物質                        ０．１８％
耐火セラミックス繊維                ０．２５％
スーパーウール６１２（商品名）      ０．３６％
このことから、本発明の繊維は、スーパーウール６０７（商品名）に匹敵する低いダスト性のものであることが見出せる。
【００１９】
実施された第２の試験は、高温で本発明の繊維及び２つのスーパーウール（商品名）から形成されたブランケットの収縮挙動を期待するものであった。試料のブランケットを、２４時間にわたり規定の温度に曝し、その線収縮を測定した。結果を下記の表３に示す。
【００２０】
【表５】
0004066138.tif 000006
【００２１】
これは、本発明の繊維が、１２００℃までで両方のスーパーウール（商品名）繊維と性能面で比較できていることを示している。１２５０℃では、スーパーウール６０７（商品名）繊維は、４．８％の収縮を示している（ほとんどの適用について高すぎる収縮であると考えられ得る）。１３００℃では、本発明の繊維は、４．２％の高い収縮を示しているが、試験された３つの繊維では最もよいものである。
【００２２】
製造規模において繊維を製造するために更なるシリーズの試験を行ない、得られた繊維の組成物は、以下の表４に説明される通りであった。すべては、１２５０℃で低い収縮を示した（収縮は、表１と異なる方法で測定され、直接比較することはできない）。表１の結果と組み合せると、これは以下（重量％による）から本質的になる組成を有する使用可能特性の試料を示している：
ＣａＯ    １８．７から２０．２
ＭｇＯ    １４．４７から１５．９
ＳｉＯ2    ６４．５から６５．１
Ａｌ2Ｏ3    ０から０．５６。
【００２３】
従って、本発明の繊維は、高い溶解度（繊維を迅速に身体から除去可能にするために望まれる）；低いダスト性（吸入され得る繊維の量を減らすために望まれる）；並びに、良好な高温特性を有する。
【００２４】
【表６】
0004066138.tif 000007
【図面の簡単な説明】
【図１】  図１は、表１の繊維Ａ４−２及びＡ４−３を含むブランケットについて、温度に伴う線収縮を示すグラフである。
【図２】  図２は、表１の繊維Ａ４−２及びＡ４−３を含むブランケットの高さ方向に縮小を示すグラフである。
【図３】  図３は、表１の繊維Ａ４−１、Ａ４−２及びＡ４−３により得られた収縮性能を示すグラフである。
【図１】
0004066138.tif 000008
【図２】
0004066138.tif 000009
【図３】
0004066138.tif 000010